(57)【特許請求の範囲】
【請求項１】
基材とフィルムとを貼り合わせた包装用シートであって、前記基材は、紙、不織布、レーヨン紙のいずれかであり、前記基材の米坪は６〜３５ｇ／ｍ2であり、前記基材にウレタン系メジウムが含有され、前記基材と前記フィルムとがポリウレタン系接着剤で貼合されており、部分的に前記ウレタン系メジウムが含有されることで透明性または半透明性を有する部分が形成されていることを特徴とする包装用シート。
【請求項２】
前記フィルムが通気性フィルムであって、前記基材と通気性フィルムとの接着面積率が１０〜７０％であり、且つＪＩＳ  Ｋ  ７１２６（Ｂ法）に準じた温度２３℃、相対湿度５０％における酸素透過度が１５００〜１００００ｍｌ／ｍ2・ｄａｙ・ａｔｍ及び／またはＪＩＳ  Ｋ  ７１２９（Ａ法）に準じた温度４０℃、相対湿度９０％における水蒸気透過度が６〜５０ｇ／ｍ2・ｄａｙ・ａｔｍである請求項１記載の包装用シート。
【請求項３】
前記包装用シートにおける、ＪＩＳ  Ｐ  ８１４９に準じたメジウム含有部分の不透明度が３０％以下であり、（メジウム含有部分の不透明度）／（メジウム非含有部分の不透明度）の値が０．２０〜０．７０である請求項１又は２記載の包装用シート。
【発明の詳細な説明】
【技術分野】
【０００１】
本願発明は、パンやおにぎり、その他の物品を包装するための包装用シートに関するものである。
【背景技術】
【０００２】
一般にパン、おにぎり、菓子等の食品については、透明フィルムによる包装がよく知られている。
【０００３】
近年は、包装紙の風合いや印刷によって高級感をもたせるために、特願２００４−２６２５３６号の明細書のように、内側に透明フィルム、外側に和紙調の風合いのある包装紙も見かけられる。この場合は中身が見えないため、商品によってはイメージと異なるものを購入してしまう恐れがある。この問題点を解決するのに、例えば、登録実用新案第３０５０１５３号公報のように部分的に外側の和紙調部分を切り抜くことで外側から視認可能とすることができる。しかし、切り抜いた基材を貼り合わせるにしろ、基材とフィルムを部分的に貼り合わせた後、基材を切り抜くにしろ、作業性は低下する。
【０００４】
さらには、この視認可能部分にも意匠性が求められているのが現状であるが、外側の和紙調部分に模様や文字を切り抜くことは一層困難である。
【０００５】
【特許文献１】特願２００４−２６２５３６号明細書
【特許文献２】登録実用新案第３０５０１５３号公報
【発明の開示】
【発明が解決しようとする課題】
【０００６】
本願発明は上記のような技術背景にもとづいてなされたもので、本願発明は、基材とフィルムとを積層してなる包装用シートにおいて、前記基材に簡便な方法で透明性または半透明性を有する部分を現出させて基材に意匠性をもたせ、かつ包装用シートに高いクッション性をもたせ、さらには、パン等を包装した際に表面のサクサク感をもたせることを目的とするものである。
【課題を解決するための手段】
【０００７】
本願発明は、基材とフィルムとを貼り合わせた包装用シートにおいて、前記基材を、紙、不織布、レーヨン紙のいずれかで構成し、前記基材に部分的にウレタン系メジウム（「印刷用着色インキの濃度調整や光沢付与剤として使用される透明インキ」としてしられている）を塗布又は含浸等の方法により含有させることにより、基材に部分的に透明性または半透明性の模様、文字等を現出させることを基本的特徴とする。前記基材としては、針葉樹クラフトパルプ（ＮＫＰ）、広葉樹クラフトパルプ（ＬＫＰ）等の化学パルプ；サーモメカニカルパルプ（ＴＭＰ）、加圧ストーングランドパルプ（ＰＧＷ）等の機械パルプ；デインキングパルプ（ＤＩＰ）、ウェストパルプ（ＷＰ）等の化学パルプや機械パルプ由来の古紙パルプ等；不織布やレーヨン紙等があり、また、特に限定するものではないが、和紙の風合いをもつものが意匠性の面から推奨される。また、特に限定するものではないが、米坪は、６〜３５ｇ／ｍ2、特に８〜３０ｇ／ｍ2が好ましい。６ｇ／ｍ2未満では抄造が困難であり、意図しない破れが発生する。３５ｇ／ｍ2を超えると、和紙調の風合いが失われるのみでなく、ウレタン系メジウムを含有しても透かし効果が低下し、意匠性が劣る。
【０００８】
一方、前記フィルムとしては、鎖状低密度ポリエチレン（ＬＬＤＰＥ）、高密度ポリエチレン（ＨＤＰＥ）、無延伸ポリプロピレンフィルム（ＣＰＰ）、延伸ポリプロピレンフィルム（ＯＰＰ）、ポリエチレンテレフタレート（ＰＥＴ）等のフィルムを使用することができる。例えば、一般に、物品の包装は１７０℃〜２００℃のヒートシールで行うため、融点の低いポリエチレン（融点：１３５℃）やポリプロピレン（同：１６０℃）が好ましく、ヒートシール温度との差が大きいと、溶出してヒートシール機を汚すおそれがあるため、特にＯＰＰやＣＰＰのポリプロピレンが好ましい。さらには通気性のあるものを使用することで、メロンパンやフランスパン等の表面のサクサク感、パン内部のシットリ感をもたせることができる。具体的には、二村化学社製：ＰＯＲＯ  ＦＲＥＳＨ、大江化学工業社製：ポアフル、サンプラック工業社製：パーミラン、三菱樹脂社製：ＥＸＥＰＯＬ等が好適に使用される。厚さは１５〜３０μｍとすることが好ましい。１５μｍ未満では強度不足で意図しない破れが発生し、３０μｍを超えると、反対に開封が困難となる。
【０００９】
基材とフィルムとを貼り合わせる接着剤としては、搬送時の衝撃を緩和するクッション性の点で、ポリウレタン系接着剤が好ましい。接着剤の塗布量は０．５〜５ｇ／ｍ2が好ましい。０．５ｇ／ｍ2未満では接着力が低く、基材とフィルムとが接着しない。または意図しない剥がれが発生する。５ｇ／ｍ2より多く塗布しても、５ｇ／ｍ2塗布の場合と比較して効果が変わらないのでコストアップとなる。
【００１０】
接着剤は全面塗布でも問題ないが、意匠性向上のため、特に上記フィルムが通気性フィルムである場合は通気性ももたせるため、接着面積率（図１に例示するように、接着部分３の全面積Ａと、それ以外の非接着部分２，２，２・・・の全面積Ｂを含む包装用シート１の全面積（Ａ＋Ｂ）との比＝Ａ／（Ａ＋Ｂ））は１０〜７０％が好ましく、特に２０％〜６０％が好ましい。１０％未満では接着力不足で基材とフィルムとが接着しない。または意図しない剥がれが発生する。７０％を超えると粘着剤によって通気性が失われ、空気層によるクッション性もなくなる。
【００１１】
非接着部分（図１において符号２，２，２・・・で例示する部分）は周囲を接着部（図１において符号３で例示する部分）で囲われていることで、非接着部において基材とフィルムとの間の空気層により、浮き上がって見える意匠性があるので好ましい。また、１ケ所当りの非接着部分の面積（図１において符号２で例示する部分（周囲を接着部３で囲まれた部分）の面積ａ）が２５〜９００ｍｍ2／個であることが多数の浮き上がりが明確に見えるため、特に好ましい。２５ｍｍ2／個未満では１つ１つの浮き上がりが小さく意匠性が若干劣り、他方９００ｍｍ2／個をこえると浮き上がりの個数が少なく、全体的に浮いているようにも見えるため、意匠性が若干劣る。
【００１２】
基材とフィルムを接着させるための接着剤の塗工方法としては、バーコード法、ナイフコート法、ロールコート法、ブレードコート法、ダイコート法、グラビアコート法等を用いることができるが、接着部と非接着部をパターン化して塗布することができるグラビアコート法やロールコート法が好ましい。
【００１３】
また、ラミネート方法としては、ドライラミネート法、ウェットラミネート法、ホットメルトラミネート法、溶融ラミネート法等を用いることができる。
【００１４】
本願発明の包装用シートは、ＪＩＳ  Ｋ  ７１２６（Ｂ法）に準じた温度２３℃、相対湿度５０％における酸素透過度が１５００〜１００００ｍｌ／ｍ2・ｄａｙ・ａｔｍであることが好ましく、特に２０００〜８０００ｍｌ／ｍ2・ｄａｙ・ａｔｍが好ましい。１５００ｍｌ／ｍ2・ｄａｙ・ａｔｍ未満では包装用シート内が酸素不足により、パン包装時などは発酵してアルコール臭が発生する。１００００ｍｌ／ｍ2・ｄａｙ・ａｔｍを超えると酸素が過多となり、酸化劣化が進む。さらに相対湿度９０％における水蒸気透過度は６〜５０ｇ／ｍ2・ｄａｙ・ａｔｍが好ましく、特に７〜３０ｇ／ｍ2・ｄａｙ・ａｔｍが好ましい。６ｇ／ｍ2・ｄａｙ・ａｔｍ未満では、焼きたてパンの包装直後に発生する水蒸気が逃げず、パン外側に付着して、メロンパンやフランスパン等の表面のサクサク感が失われる。５０ｇ／ｍ2・ｄａｙ・ａｔｍを超えると、乾燥によってパン内部のシットリ感が失われる。
【００１５】
本願発明の包装用シートで使用する“メジウム”とは、通常は印刷用着色インキの濃度調整や光沢付与剤として使用される透明インキである。従って、インキの樹脂成分は天然樹脂あるいは合成樹脂を特に制限なく使用することができるが、食品包装容器等の印刷に使用されるインキの原材料に、有害性が高く、健康を損なう可能性があると考えられる物質を使用することを禁止することを目的に印刷インキ工業連合会が制定した、「食品包装材料用印刷インキに関する自主規制（ＮＬ規制）」に準じたものを使用することが好ましい。天然樹脂としてはロジン、ギルソナイト、セラミック、コパール等があり、合成樹脂系としては、スチレン系、アクリル系、フェノール系、エポキシ系、ポリアミド系、アミノ系、ウレタン系、メチルセルロース系、エチルセルロース系等があるが、基材とフィルムとを貼り合わせる接着剤と同一系であることが接着剤への影響が少なく、好ましい。本発明では、前述のとおり接着剤は搬送時の衝撃を緩和するクッション性の点で、ポリウレタン系接着剤が好ましいため、メジウムについてもウレタン系を使用することが、ウレタン結合をともにもつ組合わせであり好ましい。
【００１６】
含有量としては、１〜１０ｇ／ｍ2が好ましい。１ｇ／ｍ2未満では透かし効果が低く意匠性が劣り、１０ｇ／ｍ2より多く含有しても、１０ｇ／ｍ2含有の場合と比較して効果が変わらないので、コストアップとなる。
【００１７】
模様、文字等を形成する方法としては印刷、塗装、ホットスタンピング等あるが、特に作業性や再現性の点で印刷による形成が好ましい。
【００１８】
また、印刷方法では、グラビア印刷、平版印刷、ドライオフセット印刷、パット印刷等あるが、版の深さにより含有量を部分的に調整することが可能であるグラビア印刷が特に好ましい。
【００１９】
本願発明の包装用シートにおけるメジウム含有部分の不透明度は、ＪＩＳ  Ｐ  ８１４９に準じた不透明度が３０％以下であり、（メジウム含有部分の不透明度）／（メジウム非含有部分の不透明度）の値が０．２０〜０．７０であることが好ましい。０．２０未満はメジウム含有のみでは困難であり、０．７０を越えると非含有部分との区別ができず、意匠性に劣る。
【００２０】
メジウム含有により、ＪＩＳ  Ｐ  ８１４９に準じた不透明度が１５以下の透明性のある部分、及び／または１５を超えて３０以下である半透明性のある部分ができ、用途によって使い分けることができる。
【００２１】
なお、本願発明の包装用シートは、基材とメジウム含有量組合わせにより、様々なパターンを作成することができる。
【００２２】
例えば、図２、図３に例示するように、以下のようなパターンがある。
【００２３】
（１）  半透明性の基材にメジウムを含有することで、半透明部分Ｘ＋透明部分Ｙのシートが形成される。
【００２４】
（２）  不透明性の基材にメジウムを含有することで、不透明部分Ｚ＋半透明部分Ｘのシートが形成される。
【００２５】
（３）  不透明性の基材にメジウムを多く含有することで、不透明部分Ｚ＋透明部分Ｙのシートが形成される。
【００２６】
（４）  不透明性の基材にメジウム含有量を２種類とすることで、不透明部分Ｚ＋半透明部分Ｘ＋透明部分Ｙのシートが形成される。
【発明の効果】
【００２７】
本願発明の包装用シートは、上記のように、針葉樹クラフトパルプ（ＮＫＰ）、広葉樹クラフトパルプ（ＬＫＰ）等の化学パルプ；サーモメカニカルパルプ（ＴＭＰ）、加圧ストーングランドパルプ（ＰＧＷ）等の機械パルプ；デインキングパルプ（ＤＩＰ）、ウェストパルプ（ＷＰ）等の化学パルプや機械パルプ由来の古紙パルプ等；不織布やレーヨン紙等からなる基材とフィルムとを積層してなる包装用シートにおいて、前記基材に簡便な方法で透明性または半透明性を有する部分を現出させて基材に意匠性をもたせることができたもので、特にパンやおにぎり等の食品包装用シートとして高級感を醸成することができる実用的価値の高いものである。しかも、基材にウレタン系メジウムが含有され、基材とフィルムとがポリウレタン系接着剤で貼合されているので、搬送時の衝撃を緩和するクッション性を確保することができるとともに、基材とフィルムとを貼り合わせる接着剤と同一系であることから接着剤への影響も少なくなるという効果もある。
【発明を実施するための最良の形態】
【００２８】
次に本願発明の好適な実施例と本願発明の技術的優位性を示すためのいくつかの比較例を表１を参照して説明する。
【００２９】
【表１】
0004644620.tif 000002
【００３０】
先ず、表１において使用されている各項目の内容について説明する。
【００３１】
基材
表記載のとおりの基材を使用し、米坪（単位：ｇ／ｍ2）を調整する。
【００３２】
メジウム
含有部分の含有量は表記載のとおり（単位：ｇ／ｍ2）。
【００３３】
ポリウレタン系メジウム（大日本インキ化学工業社製、ユニピアＮＴメジウム）。
【００３４】
フィルム
表記載のとおりのフィルムを使用する。
【００３５】
接着剤
ポリウレタン系接着剤（東洋モートン社製、トモフレックスＴＭ−３１９）、硬化剤（東洋モートン社製、トモフレックスＣＡＴ−１１Ｂ）、酢酸エチルを溶剤として使用する。
【００３６】
これらを、接着剤：硬化剤：酢酸エチル＝１：１：３．２で調整し、塗布する。
【００３７】
塗布量＝接着剤塗布部分について、３ｇ／ｍ2塗布する。
【００３８】
接着面積率＝接着部／（接着部＋非接着部）％
非塗工接着面積＝周囲が接着部分で囲まれている非接着部について、１ケ所当りの面積（単位：ｍｍ2）
不透明度
ＪＩＳ  Ｐ  ８１４９に準じる（単位：％）
メジウム含有部分、メジウム非含有部分について、測定。
【００３９】
（含有／非含有）＝（メジウム含有部分の不透明度）／（メジウム非含有部分の不透明度）
酸素透過度
ＪＩＳ  Ｋ  ７１２６（Ｂ法）に準じる（単位：ｍｌ／ｍ2・ｄａｙ・ａｔｍ）
水蒸気透過度
ＪＩＳ  Ｋ  ７１２９（Ａ法）に準じる（単位：ｇ／ｍ2・ｄａｙ・ａｔｍ）
基材とフィルムとを貼り合わせた包装用シートについて測定。
【００４０】
意匠性
部分透明性
○：部分的に透明感がある。
【００４１】
○半：部分的に半透明感がある。
【００４２】
×：透明性、半透明性が見られない。あるいは、透明性、半透明性であっても、全部分同一に見える。
【００４３】
浮き上がり：基材−フィルム間の空気層による浮き上がりがあるか評価する。
【００４４】
◎：空気層による浮き上がりが明確であり、シート上に多数存在する。
【００４５】
○：空気層による浮き上がりがある。
【００４６】
×：空気層がない。
【００４７】
袋：メロンパンを包装したシート
クッション性＝商品陳列時の衝撃を想定して、１ｍの高さから落下させて評価する。
【００４８】
◎：問題なし
○：メロンパン表面が、わずかに剥がれた。
【００４９】
×：メロンパン表面が、はっきりと剥がれた。
【００５０】
メロンパン
サクサク感＝製造から３日後、メロンパン表面のサクサク感があるかを評価する。
【００５１】
◎：はっきりとサクサク感の歯応えがあった。
【００５２】
○：サクサク感は感じた。
【００５３】
×：サクサク感に欠けた。
【００５４】
シットリ感：製造から３日後、メロンパン内部のシットリ感があるかを評価する。
【００５５】
◎：はっきりと餅のようなシットリ感があった。
【００５６】
○：シットリ感を感じた。
【００５７】
×：シットリ感に欠けた。
【００５８】
アルコール臭：製造から５日後、開封時の匂いを評価する。
【００５９】
◎：メロンパンの匂いしかしなかった。
【００６０】
○：メロンパンの匂いだが、違和感も感じた。
【００６１】
×：アルコール臭を感じた。
【００６２】
実施例１
針葉樹晒クラフトパルプ（ＮＢＫＰ）からなるパルプを米坪１７ｇ／ｍ2となるよう抄造し、メジウムを含有部分に３ｇ／ｍ2となるようグラビア印刷で塗布後、ＯＰＰ通気性フィルムとをドライラミネートで貼り合わせた。接着剤の塗布は、塗布部分が格子状で、接着面積率１０％、となる版をもつグラビアロールで行った。非接着部は３１ｍｍ四方（９６１ｍｍ2）であった。
【００６３】
実施例２以下も同様に表の記載どおりとした。
【００６４】
基材について、実施例５〜９、比較例１〜３はレーヨン紙、実施例１０は針葉樹未晒クラフトパルプ（ＮＵＫＰ）を使用した。
【００６５】
実施例７は、５ｇ／ｍ2含有部分（上段）、１０ｇ／ｍ2含有部分（下段）がある。
【００６６】
評価も同様に上段、下段に記載。
【００６７】
比較例１，３しメジウムは含有せず。メジウム含有不透明度、含有／非含有は存在しない。
【００６８】
比較例１：全面接着のため、非接着部分は存在しない。
【００６９】
各実施例についての総合評価
（１）  基材にメジウムを部分的に含有した実施例１〜１０の包装用シート（メジウム含有量＝１〜１０ｇ／ｍ2）は、いずれもメジウム含有部分が半透明又は透明な模様として現出し（ＪＩＳ  Ｐ  ８に準じた不透明度が３０％以下であり、（メジウム含有部分の不透明度／メジウム非含有部分の不透明度）の値が０．２０〜０．７０）、部分的にメジウムを含有するという簡単な方法で意匠感のすぐれた包装用シートとすることができた。
【００７０】
なお、比較例２は基材自体の米坪が３５ｇ／ｍ2を超え不透明度が高いため、メジウム含有により不透明度が低下したものの、透明性、不透明性を得ることができなかった。
【００７１】
（２）  接着面積率が１０〜７０％の範囲にある実施例１〜１０の包装用シートはいずれもクッション性の評価においてすぐれていた（◎または○評価）。
【００７２】
（３）  また、周囲が接着部分で囲まれている各非接着部の面積が２５〜９００ｍｍ2の範囲にある実施例２〜３、５〜１０は、適度の浮き上がり感があり、意匠性にすぐれていた（◎評価）。実施例１、４についても空気層による浮き上がりがあるが、実施例１は浮き上がりの個数が少なく全体的に浮いているようにも見え、実施例４は１つ１つの浮き上がりが小さく、○評価とした。
【００７３】
（４）  実施例１〜１０の包装用シートは、酸素透過度が１５００〜１００００ｍｌ／ｍ2・ｄａｙ・ａｔｍの範囲にあって、アルコール臭や酸化劣化もなかった（◎または○評価）。
【００７４】
（５）  実施例１〜１０の包装用シートは、水蒸気透過度が６〜５０ｇ／ｍ2・ｄａｙ・ａｔｍの範囲にあっていずれも被包装食品であるメロンパンのサクサク感やシットリ感が良好であった（◎または○評価）。
【図面の簡単な説明】
【００７５】
【図１】本願発明の実施例にかかる包装用シートにおける接着剤塗布の一態様を示す説明図である。
【図２】本願発明の実施例にかかる包装用シートにおける模様形成の一態様を示す説明図である。
【図３】本願発明の実施例にかかる包装用シートにおける模様形成の他の一態様を示す説明図である。
【符号の説明】
【００７６】
１は包装用シート、２は非接着部分、３は接着部分、Ｘは半透明部分、Ｙは透明部分、Ｚは不透明部分である。
【図１】
0004644620.tif 000003
【図２】
0004644620.tif 000004
【図３】
0004644620.tif 000005